(57)【要約】【課題】  本発明は、遮光性、紙基材と遮光層との接着性、遮光層の隠蔽性に優れた遮光紙を提供することを目的とする。【解決手段】  少なくとも２枚の紙基材が遮光層を介して積層された遮光紙において、該遮光層が、黒色顔料と熱可塑性樹脂とを含有した黒色層、白色顔料と熱可塑性樹脂とを含有した白色層、熱可塑性樹脂を含有する樹脂層をこの順に設けていることを特徴とする遮光紙。特に、白色層の白色顔料と熱可塑性樹脂との比率が、白色顔料：熱可塑性樹脂＝１５：８５〜５０：５０（重量部）であること好ましい。【選択図】  なし【特許請求の範囲】
【請求項１】
少なくとも２枚の紙基材が遮光層を介して積層された遮光紙において、該遮光層が、黒色顔料と熱可塑性樹脂とを含有した黒色層、白色顔料と熱可塑性樹脂とを含有した白色層、熱可塑性樹脂を含有する樹脂層をこの順に設けていることを特徴とする遮光紙。
【請求項２】
前記白色層の白色顔料と熱可塑性樹脂との比率が、白色顔料：熱可塑性樹脂＝１５：８５〜５０：５０（重量部）であることを特徴とする請求項１に記載の遮光紙。
【請求項３】
前記白色顔料が酸化チタンであることを特徴とする請求項１〜２に記載の遮光紙。
【請求項４】
前記白色顔料層が１０〜４０μmであることを特徴とする請求項１〜３に記載
【請求項５】
前記黒色層の黒色顔料と熱可塑性樹脂との比率が黒色顔料：熱可塑性樹脂＝０．５：９９．５〜１５：８５（重量部）であることを特徴とする請求項１〜４に記載の遮光紙。
【請求項６】
前記黒色顔料がカーボンブラックであることを特徴とする請求項１〜５に記載の遮光紙。
【請求項７】
前記黒色顔料層が５〜２５μmであることを特徴とする請求項１〜６に記載の遮光紙。
【請求項８】
前記熱可塑性樹脂がポリエチレン樹脂、ポリプロピレン樹脂、ポリメチルペンテン樹脂の少なくとも１種であることを特徴とする請求項１〜７に記載の遮光紙。
【請求項９】
前記遮光層が、溶融押し出しラミネート法によって、黒色層、白色層、樹脂層が積層されていることを特徴とする請求項１〜８に記載の遮光紙。
【請求項１０】
請求項１〜９に記載の遮光紙を用いることを特徴とする遮光性紙カップ。
【発明の詳細な説明】
【技術分野】
【０００１】
本発明は、少なくとも２枚の紙基材が遮光層を介して積層された遮光紙に関する。
【背景技術】
【０００２】
従来から様々な遮光紙が提案されている。例えば、アルミ箔に代表される金属膜を基材表面に貼合あるいは金属粉末を基材表面に塗工した遮光紙などが挙げられる。しかしながら、アルミ箔を貼合した遮光紙などはアルミ箔自体が高価な上、更に貼合するための工程が必要で経済性に問題があるとともに、古紙回収が困難なため焼却処分した際にアルミ箔の残渣が残る問題がある。
このため、二酸化チタン粉末のような屈折率の大きな白色顔料や光を吸収するカーボンブラックのような黒色顔料を紙基材の内部に添加、あるいは表面に塗工した遮光紙が開発されている。特許文献１には、白色顔料と黒色顔料を組み合わせた遮光紙、具体的にはカップ内面から、各色顔料ポリエチレンラミネート層／紙基材／白ポリエチレン層（白色顔料を含有したポリエチレン層）／白印刷層／墨印刷層／ポリエチレンラミネート層／紙基材の構成の遮光性紙が開示されている。
【先行技術文献】
【特許文献】
【０００３】
【特許文献１】特開２０１２−２２９０４６
【発明の開示】
【発明が解決しようとする課題】
【０００４】
引用文献１に記載されている遮光紙は、この遮光紙は、十分な遮光性を有している。また、アイスクリーム、ヨーグルト等の容器に使用した場合、アイスクリームやヨーグルトなどに含まれる水分や脂肪分が、遮光紙を構成している紙基材の端部から浸透するため、紙基材が透明化するが、白ポリエチレン層／白印刷層の存在により、黒印刷層が透けて見えることも防止されている。
【０００５】
しかしながら、引用文献１の遮光紙は、白ポリエチレン層と白印刷層の両方を必要としているため、工程が複雑になるといった問題が発生する。この問題に対しては、白色顔料を高配合した白ポリエチレンを用いることで白印刷層を省くことが可能であるが、白色顔料が高配合の白ポリエチレンはその流動性が大きく低下するため、押し出しラミネート法によって白ポリエチレン層を積層させる際に、ストリークの発生といった問題が発生する。さらに、白ポリエチレン層の紙基材への投錨性が悪化するため、白色ポリエチレン層と紙基材との界面で剥離するといった問題が発生する。
【０００６】
そこで、本発明は、遮光性、紙基材と遮光層との接着性、遮光層の隠蔽性に優れた遮光紙を提供することを目的とする。
【課題を解決するための手段】
【０００７】
本発明は以下の[１]〜[１０]を提供する。
[１]  少なくとも２枚の紙基材が遮光層を介して積層された遮光紙において、該遮光層が、黒色顔料と熱可塑性樹脂とを含有した黒色層、白色顔料と熱可塑性樹脂とを含有した白色層、熱可塑性樹脂を含有する樹脂層をこの順に設けていることを特徴とする遮光紙。
[２]  前記白色層の白色顔料と熱可塑性樹脂との比率が、白色顔料：熱可塑性樹脂＝１５：８５〜５０：５０（重量部）であることを特徴とす[１]に記載の遮光紙。
[３]  前記白色顔料が酸化チタンであることを特徴とする[１]〜[２]に記載の遮光紙。
[４]  前記白色顔料層が１０〜４０μmであることを特徴とする[１]〜[３]に記載
[５]  前記黒色層の黒色顔料と熱可塑性樹脂との比率が黒色顔料：熱可塑性樹脂＝０．５：９９．５〜１５：８５（重量部）であることを特徴とする[１]〜[４]に記載の遮光紙。
[６]  前記黒色顔料がカーボンブラックであることを特徴とする[１]〜[５]に記載の遮光紙。
[７]  前記黒色顔料層が５〜２５μmであることを特徴とする[１]〜[６]に記載の遮光紙。
[８]  前記熱可塑性樹脂がポリエチレン樹脂、ポリプロピレン樹脂、ポリメチルペンテン樹脂の少なくとも１種であることを特徴とする[１]〜[７]に記載の遮光紙。
[９]  前記遮光層が、溶融押し出しラミネート法によって、黒色層、白色層、樹脂層が積層されていることを特徴とする[１]〜[８]に記載の遮光紙。
[１０]  [１]〜[９]に記載の遮光紙を用いることを特徴とする遮光性紙カップ。
【発明の効果】
【０００８】
本発明によれば、、本発明は、遮光性、紙基材と遮光層（樹脂層）との接着性、遮光層の隠蔽性に優れた遮光紙を提供することができる。
【発明を実施するための形態】
【０００９】
以下、本発明の実施の形態について詳細に説明する。
【００１０】
本発明は、なくとも２枚の紙基材が遮光層を介して積層された遮光紙において、該遮光層が、黒色顔料と熱可塑性樹脂とを含有した黒色層、白色顔料と熱可塑性樹脂とを含有した白色層、熱可塑性樹脂を含有する樹脂層をこの順に設けていることを特徴とする遮光紙に関するもので、食品用途などに用いられる容器などの包装材料基材として好適に使用することができる。
【００１１】
（黒色層）
本発明の遮光層を構成する黒色層は黒色顔料と熱可塑性樹脂を必須成分とする。黒色顔料としては、カーボンブラック、油煙、植物黒、骨炭、黒鉛、酸化物系黒色顔料などを例示することができ、遮光性の点からカーボンブラックを用いることがより好ましい。また、熱可塑性樹脂としては、ポリエチレン樹脂、ポリプロピレン樹脂、ポリメチルペンテン樹脂、ポリエチレンテレフタレート樹脂、ポリビニルアルコール樹脂、エチレン酢酸ビニル樹脂などを例示することができ、これらの中では、上記顔料との相溶性、価格の点からポリエチレン樹脂、ポリプロピレン樹脂、ポリメチルペンテン樹脂を用いることが好ましい。
【００１２】
黒色層中の黒色顔料と熱可塑性樹脂との比率は、黒色顔料：熱可塑性樹脂＝０．５：９９．５〜１５：８５（重量部）であることが好ましい。黒色顔料の配合量が少ないと十分な遮光性が得られない。一方、黒色顔料の配合量が多いと流動性が大きく低下するため、押し出しラミネート法によって黒色層を積層させる際に、ストリークの発生といった問題が発生する。さらに、黒色層の紙基材への投錨性（アンカー効果）が悪化するため、黒色層と紙基材との界面で剥離するといった問題が発生する。
【００１３】
また、黒色層の厚さは、十分な遮光性を発現すれば特に限定されるものではないが、通常、を５〜２５μm程度であることが好ましい。
【００１４】
（白色層）
本発明の遮光層を構成する白色層は白色顔料と熱可塑性樹脂を必須成分とする。白色顔料としては、カオリン、炭酸カルシウム、二酸化チタン、水酸化アルミニウムなどを例示することができるが、黒色層の可視光における外観不良の防止（隠蔽性）の点から、二酸化チタンを用いることが好ましい。また、熱可塑性樹脂としては、ポリエチレン樹脂、ポリプロピレン樹脂、ポリメチルペンテン樹脂、ポリエチレンテレフタレート樹脂、ポリビニルアルコール樹脂、エチレン酢酸ビニル樹脂などを例示することができ、これらの中では、上記顔料との相溶性、価格の点からポリエチレン樹脂、ポリプロピレン樹脂、ポリメチルペンテン樹脂を用いることが好ましい。
【００１５】
白色層中の白色顔料と熱可塑性樹脂との比率は、白色顔料：熱可塑性樹脂＝１５：８５〜５０：５０（重量部）であることが好ましく、より好ましくは白色顔料：熱可塑性樹脂＝２５：７５〜３５：６５（重量部）である。白色顔料の配合量が少ないと十分な隠蔽性が得られない。一方、白色顔料の配合量が多いと、白色顔料層と隣接する熱可塑性樹脂層の接着性が大幅に低下する問題を有する。なお、一般的な白ポリエチレンに含有されている白色顔料の配合量は、多きものでも、白色顔料：ポリエチレン＝１０：９０程度である。
【００１６】
また、白色層の厚さは、十分な隠蔽性を発現すれば特に限定されるものではないが、通常、を１０〜４０μm程度であることが好ましい。
【００１７】
（樹脂層）
本発明の遮光層を構成する樹脂層に用いられる熱可塑性樹脂としては、ポリエチレン樹脂、ポリプロピレン樹脂、ポリメチルペンテン樹脂、ポリエチレンテレフタレート樹脂、ポリビニルアルコール樹脂、エチレン酢酸ビニル樹脂などを例示することができるが、紙基材との接着性の点や安価汎用から、ポリエチレン樹脂、ポリプロピレン樹脂、ポリメチルペンテン樹脂、ポリビニルアルコール樹脂、エチレン酢酸ビニル樹脂であることがこの好ましく、さらに好ましくは、ポリビニルアルコール樹脂、エチレン酢酸ビニル樹脂である。
【００１８】
本発明において、樹脂層は、白色層と紙基材との間に積層することに加えて、黒色層と紙基材の接着性を目的に、黒色層と紙基材との間に積層することができる。
【００１９】
本発明において、遮光層を構成する黒色層、白色層、樹脂層に使用する熱可塑性樹脂は同一あるいは類似の熱可塑性樹脂を使用することが好ましい。
【００２０】
（紙基材）
本発明において、非塗工紙、塗工紙などを紙基材として使用することができ、特に限定されるものではない。
【００２１】
非塗工紙としては、原料パルプとして針葉樹晒クラフトパルプ（ＮＢＫＰ）、広葉樹晒クラフトパルプ（ＬＢＫＰ）、針葉樹晒サルファイトパルプ（ＮＢＳＰ）、などの木材パルプを主体とし、これに必要に応じて、麻、竹、ワラ、ケナフ等の非木材パルプを併用することができる。これらの原料パルプに必要に応じてクレー、カオリン、タルク、二酸化チタン、炭酸カルシウム、水酸化アルミニウム粉末等の内添用填料を加え、さらにロジンサイズ剤等のサイズ剤、ポリアクリルアミド等の乾燥紙力増強剤、ポリアミド・ポリアミン・エピクロルヒドリンやメラミン樹脂等の湿潤紙力増強剤、硫酸バンド等の定着剤等の製紙用副資材を適宜添加して紙料を調製し、円網抄紙機、長網抄紙機、ツインワイヤー抄紙機等の抄紙機を使用して常法に従い非塗工紙を得ることができる。
【００２２】
また、非塗工紙の紙面強度を向上させるために、サイズプレス装置等によって、スチレン系樹脂、スチレン・アクリル系樹脂、スチレン・マレイン酸樹脂、アルキルケテンダイマー、澱粉、酸化澱粉、ヒドロキシエチル化澱粉、カルボキシメチル化セルロース、カルボキシメチル化グアーガム、リン酸化グアーガム、酸化グアーガム、ポリビニルアルコール、ポリアクリルアミド等の薬品を表面に塗工することが可能である。
【００２３】
塗工紙としては、カオリン、炭酸カルシウム、二酸化チタン、水酸化アルミニウムなどの顔料とスチレン・ブタジエンラテックス、メチルメタクリレート・ブタジエンラテックス、澱粉、ポリビニルアルコール等の周知の接着剤に分散剤、耐水化剤、防腐剤、防かび剤、等の塗工用の副資材を適宜併用して塗工液を調製し、エアナイフコーター、ブレードコーター、ロールコーター等の周知のコーターを使用して前記非塗工紙の表面に塗工することで得ることができる。
【００２４】
なお、本発明の遮光紙を食品用の容器に使用するに当たっては、紙基材にステキヒトサイズ度（ＪＩＳ  Ｐ８１２２  ２００４）１秒以上、コッブ吸水（ＪＩＳ  Ｐ８１４０  １９９８）５０ｇ／ｍ２以下の耐水性や耐酸性を付与することが好ましい。耐水性、耐酸性を付与する方法は特に限定されるのではないが、紙製品のサイズに広く利用されているアルキルケテンダイマーとポリアミドエピクロロヒドリン系湿潤紙力剤を用いた既知の方法や、ロジンサイズ、アルケニル無水コハク酸（ＡＳＡ）を用いた方法によることができる。
【００２５】
なお、アルキルケテンダイマーとポリアミドエピクロロヒドリン系湿潤紙力剤を併用する場合、ポリアミドエピクロロヒドリン系湿潤紙力剤の配合量は、対絶乾パルプ重量に対して０．０５〜０．５重量％、より好ましくは対絶乾パルプ０．１〜０．４重量％とすることが望ましい。配合量が対絶乾パルプ重量に対して０．０５重量％より低いと十分な紙力、内部結合強さ、耐酸性が得られず、対絶乾パルプ重量に対して０．５重量％より高いと過剰添加となりコストアップとなる。湿潤紙力剤は、湿潤強度を上げて紙基材断面部への液体の浸透を防止するだけでなく、アルキルケテンダイマーのパルプへの定着を向上させる効果もある。
【００２６】
また、アルキルケテンダイマーのサイズ度を発現するのに必要なｐＨ、アルカリ度を調整するために、炭酸カルシウムもしくは炭酸水素ナトリウム（重曹）を添加することが出来る。配合する炭酸カルシウムもしくは炭酸水素ナトリウムは対絶乾パルプ０．５〜２．０重量％の範囲、より好ましくは対絶乾パルプ０．８〜１．２重量％とすることが望ましい。対絶乾パルプ０．５重量％未満であると十分なサイズ効果は得られずかつ耐酸性も悪く、対絶乾パルプ２．０重量％より高いと高ｐＨによる黄変を招く懸念がある。
【００２７】
内添サイズ剤としてロジンサイズを用いた場合、水溶液のｐＨが低い条件下ではサイズ性が低下するため、酸性水溶液に対してはサイズ効果が小さくなる。一方、アルキルケテンダイマー（AKD)は水溶液のｐＨが低い条件下でも十分な撥水性を示すため、酸性水溶液に対しても高度なサイズ性が期待できるため好ましいが、多量に配合した場合に原紙抄造時、プレスロール等のロールが汚れたり、サイズリバージョンと呼ばれる経時でサイズ性が低下していく現象が生じたりすることがある。また、アルケニル無水コハク酸（ASA）を用いた場合は、乳化安定性が低いために、多量に用いた場合はパルプ繊維に定着しなかったアルケニル無水コハク酸が分解を起こしてAKD同様に抄造マシンの汚れを引き起こすことがある。
【００２８】
本発明において、紙基材の坪量は特に限定されるものではないが、３０〜３５０ｇ／ｍ２であることが好ましい。また、遮光層を介して積層される２枚の紙基材の坪量は所望の遮光紙の坪量に応じて適宜選択できる。
【００２９】
本発明において、遮光紙の坪量が１００〜４５０ｇ／ｍ２であることが好ましい。
【００３０】
（遮光紙の製造）
本発明の遮光紙の製造方法は特に限定されるものではないが、遮光性および接着性、更には工程容易性の点から、溶融押出しラミネーターを使用して、紙基材と遮光層をサンドラミ方式で積層することが好ましい。
【００３１】
具体的には、３層以上の層を同時に積層できる溶融押出ラミネーターを用いて、黒色層（黒色顔料、熱可塑性樹脂）、白色層（白色顔料、熱可塑性樹脂）、樹脂層（熱可塑性樹脂）を共押し出しされた遮光層と２枚の紙基材とを接着一体化させることで、白色顔料を高配合した白色層を押し出しラミネート法によって積層する場合でも、白色層に隣接する黒色層および／もしくは樹脂層によってストリークの発生といった問題が解決し、さらには隣接する黒色層および／もしくは樹脂層との接着性が大幅に低下するといった問題も同時に解決するため、良好な遮光紙を製造することができる。
【実施例】
【００３２】
[実施例１]
押出ラミネーター機が３層の共押出機を用いて、第１層目にカーボンブラック８重量部、とポリエチレン樹脂９２重量部を混合した黒色層を９μｍ、第２層目にチタン３０重量部とポリエチレン樹脂７０重量部を混合した白色層を２５μｍ、第３層目にポリエチレン樹脂を２μｍとなるように調整して溶融押出して、２枚の紙基材のうち、紙基材Ａ（片面コート紙、日本製紙製、坪量１０４．７ｇ／ｍ２）が第１層目に、紙基材Ｂ（上質紙、日本製紙製、坪量６４．０ｇ／ｍ２、ステキヒトサイズ度：１４秒）が第３層目になるように接着一体化させ、遮光紙を得た。
【００３３】
[実施例２]
チタン１５重量部とポリエチレン樹脂８５重量部を混合した白色層を２５μｍとした以外は実施例１と同様にして遮光紙を得た。
【００３４】
[実施例３]
チタン１５重量部とポリエチレン樹脂８５重量部を混合した白色層を４０μｍとした以外は実施例１と同様にして遮光紙を得た。
【００３５】
[実施例４]
チタン５０重量部とポリエチレン樹脂５０重量部を混合した白色層を１０μｍとした以外は実施例１と同様にして遮光紙を得た。
【００３６】
[実施例５]
カーボンブラッ０．５重量部とポリエチレン樹脂９９．５重量部を混合した黒色層を２５μｍした以外は実施例１と同様にして遮光紙を得た。
【００３７】
[実施例６]
カーボンブラック１５重量部とポリエチレン樹脂８５重量部を混合した黒色層を５μｍした以外は実施例１と同様にして遮光紙を得た。
【００３８】
[比較例1]
第３層目のポリエチレン樹脂を除いた以外は実施例１と同様にして遮光紙を得た。
【００３９】
[比較例２]
チタン１２重量部とポリエチレン樹脂８８重量部を混合した白色層を２５μｍとした以外は比較例１と同様にして遮光紙を得た。
【００４０】
＜評価基準＞
（紙基材Ｂとの接着性）
得られた遮光紙の紙基材Ｂと隣接する遮光層（白色層あるいは樹脂層）との界面を剥離したときの剥離状態を下記の基準で評価した。
○：紙基材Ｂの層間が破壊されている。
×：紙基材Ｂと隣接する遮光層の界面で剥離している。
【００４１】
（黒色層の隠蔽性）
得られた遮光紙の紙基材Ｂの面のＩＳＯ白色度（ＪＩＳ  Ｐ８１４８）を測定し、下記の基準で評価した。
○：７２％以上
×：７２％未満
【００４２】
（遮光性）
島津製作所製  自記分光光度計  UV−３１００PVを用いて、波長８００ｎｍにおける透過率を測定し、下記の基準で評価した。
○：０．６％未満
×：０．６％以上
【００４３】
【表１】
2014136405.tif 000002